(57)【特許請求の範囲】
【請求項１】
下記酸化物基準のモル％表示で、実質的に、アルカリ成分及びＢａＯを含まず、
各成分の含有率が、
ＳｉＯ2    ：５７．０〜６５．０％、
Ａｌ2Ｏ3    ：１０．０〜１２．０％、
Ｂ2Ｏ3      ：６．０〜９．０％、
ＭｇＯ    ：５．０〜１０．０％、
ＣａＯ    ：６．０〜８．０％、
ＳｒＯ    ：２．５〜５．５％
であり、かつ、
ＭｇＯ＋ＣａＯ＋ＳｒＯ：１６．０〜１９．０％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
であって、
密度≦２．６０ｇ／ｃｍ3、
ヤング率≧７５ＧＰａ、
５０〜３５０℃の線膨張係数：３０×１０-7〜４０×１０-7／℃、
歪点≧６４０℃、
粘度ηがｌｏｇη＝２を満たす温度であるＴ2が１５８０℃≦Ｔ2≦１６２０℃、
粘度ηがｌｏｇη＝４を満たす温度であるＴ4≦１２４５℃、
失透温度≦Ｔ4、
９０℃、０．１ＮのＨＣｌ中に２０時間浸漬後の単位面積当たりの質量減少量が０．２ｍｇ／ｃｍ2以下
である無アルカリガラス基板。
【請求項２】
下記酸化物基準のモル％表示で、
ＳｉＯ2    ：６０．０〜６５．０％、
Ａｌ2Ｏ3  ：１０．０〜１２．０％、
Ｂ2Ｏ3    ：６．０〜９．０％、
ＭｇＯ    ：５．５〜８．５％、
ＣａＯ    ：６．０〜８．０％、
ＳｒＯ    ：２．５〜５．５％
であり、かつ、
ＭｇＯ＋ＣａＯ＋ＳｒＯ：１６．０〜１８．５％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
である、請求項１に記載の無アルカリガラス基板。
【請求項３】
さらに、ＳｎＯ2を５００ｐｐｍ〜１．０質量％含有する請求項１または２に記載の無アルカリガラス基板。
【請求項４】
請求項１〜３のいずれかに記載の無アルカリガラス基板を少なくとも１つ使用した液晶ディスプレイパネル。
【請求項５】
下記酸化物基準のモル％表示で、実質的に、アルカリ成分及びＢａＯを含まず、
各成分の含有率が、
ＳｉＯ2    ：５７．０〜６５．０％、
Ａｌ2Ｏ3    ：１０．０〜１２．０％、
Ｂ2Ｏ3      ：６．０〜９．０％、
ＭｇＯ    ：５．０〜１０．０％、
ＣａＯ    ：６．０〜８．０％、
ＳｒＯ    ：２．５〜５．５％
であり、かつ、
ＭｇＯ＋ＣａＯ＋ＳｒＯ：１６．０〜１９．０％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
であるガラス組成になるようにガラス原料を溶解した後、フロート法によって成形する、密度≦２．６０ｇ／ｃｍ3、ヤング率≧７５ＧＰａ、５０〜３５０℃の線膨張係数：３０×１０-7〜４０×１０-7／℃、歪点≧６４０℃、粘度ηがｌｏｇη＝２を満たす温度であるＴ2が１５８０℃≦Ｔ2≦１６２０℃、粘度ηがｌｏｇη＝４を満たす温度であるＴ4≦１２４５℃、失透温度≦Ｔ4、９０℃、０．１ＮのＨＣｌ中に２０時間浸漬後の単位面積当たりの質量減少量が０．２ｍｇ／ｃｍ2以下である、無アルカリガラス基板の製造方法であって、
前記ガラス原料の溶解温度が１６３０℃未満であり、フロートバス入口のガラス融液の温度が最大１２５０℃である、無アルカリガラス基板の製造方法。
【請求項６】
下記酸化物基準のモル％表示で、
ＳｉＯ2    ：６０．０〜６５．０％、
Ａｌ2Ｏ3  ：１０．０〜１２．０％、
Ｂ2Ｏ3    ：６．０〜９．０％、
ＭｇＯ    ：５．５〜８．５％、
ＣａＯ    ：６．０〜８．０％、
ＳｒＯ    ：２．５〜５．５％
であり、かつ、
ＭｇＯ＋ＣａＯ＋ＳｒＯ：１６．０〜１８．５％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
であるガラス組成になるようにガラス原料を溶解した後、フロート法によって成形する無アルカリガラス基板の製造方法であって、
前記ガラス原料の溶解温度が最大１６２０℃であり、フロートバス入口のガラス融液の温度が最大１２４５℃である、請求項５に記載の無アルカリガラス基板の製造方法。
【請求項７】
前記ガラス原料が、さらにＳｎＯ2を０．１〜１．０質量％含有する請求項５または６に記載の無アルカリガラス基板の製造方法。
【請求項８】
前記ガラス原料が、さらにＳｎＯ2を０．１〜１．０質量％含有し、該ガラス原料を１４５０〜１５８０℃に加熱して溶融ガラスとする溶解工程１と、
前記溶解工程１の後、前記溶融ガラスを１５００℃以上１６３０℃未満に加熱してガラス中の泡を脱泡させる溶解工程２とを具備し、
前記溶解工程２における溶融ガラスの温度を、前記溶解工程１における溶解ガラスの温度より３０℃以上高くする、請求項５に記載の無アルカリガラス基板の製造方法。
【発明の詳細な説明】
【技術分野】
【０００１】
本発明は無アルカリガラス基板及びその製造方法並びに液晶ディスプレイパネルに関する。
【背景技術】
【０００２】
従来から、各種ディスプレイ用ガラス基板、特に表面に金属又は酸化物薄膜等を形成させる液晶ディスプレイ用ガラス基板には、以下の特性が要求されている。【０００３】
（１）アルカリ金属酸化物を含有していると、アルカリ金属イオンが薄膜中に拡散して、膜特性を劣化させてしまうため、実質的にアルカリ金属イオンを含まないこと（無アルカリガラスであること。）。
（２）薄膜形成工程で高温にさらされるが、この際のガラスの変形及びガラスの構造安定化に伴う収縮（熱収縮）を最小限に抑えるため、高い歪点を有していること。
（３）半導体形成に用いられる各種薬品に対して、充分な化学耐久性を有すること。特にＳｉＯxやＳｉＮxのエッチングに使用するバッファードフッ酸（フッ酸＋フッ化アンモニウム；ＢＨＦ）、ＩＴＯ（スズがドープされたインジウム酸化物）のエッチングに用いられる塩酸を含有する薬液、金属電極のエッチングに用いられる各種の酸（硝酸、硫酸等）又はアルカリ性レジスト剥離液に対して耐久性があること。
（４）内部及び表面に欠点（泡、脈理、インクルージョン、ピット、キズ等）をもたないこと。【０００４】
また、近年では、ディスプレイの大型化等に伴い、上記に加えて新たに次に示す特性が要求されている。
（５）ディスプレイの軽量化が要求され、ガラス自身も密度が小さいガラスが望まれている。
（６）ディスプレイの軽量化の方法として、ガラス基板の薄板化が望まれている。
（７）液晶ディスプレイの製造工程において従来の工程や設備が使用できるように線膨張係数は、従来の無アルカリガラスと同程度のものが求められる。
（８）液晶テレビが普及し、しかも大型化していること、また液晶ディスプレイ製造工程において大面積のガラス板から複数の液晶ディスプレイパネルが取れるよう、ガラス基板もこれまでの一辺が１ｍ程度の矩形のガラス基板から一辺が２ｍ以上の矩形の大きな面積のガラス基板が求められている。このような大きなガラス基板を使用したディスプレイの作製時には、基板の搬送、ハンドリングの際にガラスの自重によるたわみ量が大きく、扱いが難しいことから、たわみ量の少ないガラス基板が求められるようになっている。
（９）液晶ディスプレイ製品が使用中に受ける外力、衝撃により破壊することのない強度の高いガラスが求められるようになっている。【０００５】
このような要求に応えることを目的として提案された無アルカリガラスとして、例えば特許文献１、２に記載のものが挙げられる。
特許文献１には、歪点が６４０℃以上であって、モル％表示で実質的に、ＳｉＯ2：６０〜７３％、Ａｌ2Ｏ3：５〜１６％、Ｂ2Ｏ3：５〜１２％、ＭｇＯ：０〜６％、ＣａＯ：０〜９％、ＳｒＯ：１〜９％、ＢａＯ：０〜１％未満、ＭｇＯ＋ＣａＯ＋ＳｒＯ＋ＢａＯ：７〜１８％からなる無アルカリガラスが記載されている。
そして、このような無アルカリガラスは、フロート法による成形が可能であり、バッファードフッ酸（ＢＨＦ）による白濁が生じにくく、耐酸性に優れ、耐熱性が高く、線膨張係数が低く、密度が非常に小さいと記載されている。
なお、その実施例には、５０〜３５０℃の線膨張係数が３１×１０-7〜３９×１０-7／℃、歪点が６４０℃以上、粘度ηがｌｏｇη＝２を満たす温度であるＴ2が１６３０℃以上、ｌｏｇη＝４を満たす温度であるＴ4が１２６０℃以上のものが記載されている。【０００６】
また、特許文献２には、モル％表示で実質的に、ＳｉＯ2：６０％以上６６％未満、Ａｌ2Ｏ3：０〜１２％、Ｂ2Ｏ3：５〜１０％、ＭｇＯ：０〜１８％、ＣａＯ：０〜１８％、ＳｒＯ：０〜１８％、ＢａＯ：０〜６％、ＣａＯ＋ＳｒＯ：１０〜２５％、ＭｇＯ＋ＣａＯ＋ＳｒＯ＋ＢａＯ：１５．５〜３０％よりなり、アルカリ金属酸化物を実質的に含有しない無アルカリガラスが記載されている。
そして、このような無アルカリガラスは、耐還元性に優れているためフロート法による成形に好適であり、失透特性の劣化等、フロート法で成形した際にガラス表面が還元作用を受けることによる種々の問題が解消されており、更に密度が小さく、歪点が高く、線膨張係数が小さく、ヤング率が高いと記載されている。【０００７】
【特許文献１】特開平９−１６９５３９号公報
【特許文献２】特開２００５−３３０１７６号公報
【発明の開示】
【発明が解決しようとする課題】
【０００８】
このようにガラス基板として用いられる無アルカリガラス基板には、種々の特性が求められているが、これらの中でも、近年のガラス基板の大型化に伴い、上記（８）のようにたわみ量の少ないことが特に重要になっている。
また、このガラス基板の大型化によって、上記のような特性に加えて、更に、ガラス製造過程の溶融工程において低粘度のガラス融液を形成する特性が求められている。これは、ガラス融液の粘度が高いとガラス組成を均質にすることが困難となり、大型のガラス基板のフロート成形プロセスにおいてガラス基板の平坦性を向上させることが困難となるからである。また、泡の少ないガラスを得ることが困難となるからである。一方、粘度を下げるために溶融ガラス温度を上げると、フロート成形工程に流入するガラスリボンの温度が高くなり、フロート成形工程の設備面、生産面で不都合が生じやすくなる。【０００９】
本発明はこのような特性、つまり、均質性及び平坦性に優れ、また泡の少ないガラス基板を得るために、ガラス溶融時、成形時の溶解温度が比較的低いガラスであっても、たわみ量が少なく、線膨張係数が低く、歪点が高く、密度が低く、フロート成形で失透せず、耐酸性に優れた特性を併せ持つ無アルカリガラス基板を提供することを目的とする。
すなわち、本発明は、大型ガラスであってもガラス基板のたわみ量が小さくなるようにヤング率が７５ＧＰａ以上、好ましくは７９ＧＰａ以上であり、線膨張係数（５０〜３５０℃）が３０×１０-7〜４０×１０-7／℃、歪点が６４０℃以上、密度が２．６０ｇ／ｃｍ3以下、粘度ηがｌｏｇη＝２を満たす温度であるＴ2が１６３０℃未満（Ｔ2＜１６３０℃）、好ましくは１６２０℃以下（Ｔ2≦１６２０℃）であって、粘度ηがｌｏｇη＝４を満たす温度であるＴ4が１２６０℃未満（Ｔ4＜１２６０℃）、好ましくは１２５０℃以下（Ｔ4≦１２５０℃）、より好ましくは１２４５℃以下（Ｔ4≦１２４５℃）、失透温度がＴ4以下、耐酸性の指標として用いる９０℃、０．１Ｎ（規定）のＨＣｌ中に２０時間浸漬後の単位面積当たりの質量減少量が０．６ｍｇ／ｃｍ2以下であるという特性を満たす無アルカリガラス基板を提供することを目的とする。
また、このような無アルカリガラス基板を用いた液晶ディスプレイパネルを提供することを目的とする。更に、このような無アルカリガラス基板の製造方法を提供することを目的とする。
【課題を解決するための手段】
【００１０】
本発明者は鋭意研究を行い、各成分が特定範囲内であって、かつ、各成分の含有率が特定の関係を有し、かつ上記物性を有する無アルカリガラス基板が特に液晶ディスプレイ用ガラス基板として最適であることを見出し、本発明を完成させた。
本発明は次の（ａ）〜（ｈ）である。
（ａ）下記酸化物基準のモル％表示で、実質的に、アルカリ成分及びＢａＯを含まず、
各成分の含有率が、
ＳｉＯ2    ：５７．０〜６５．０％、
Ａｌ2Ｏ3    ：１０．０〜１２．０％、
Ｂ2Ｏ3      ：６．０〜９．０％、
ＭｇＯ    ：５．０〜１０．０％、
ＣａＯ    ：６．０〜８．０％、
ＳｒＯ    ：２．５〜５．５％
であり、かつ、
ＭｇＯ＋ＣａＯ＋ＳｒＯ：１６．０〜１９．０％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
であって、
密度≦２．６０ｇ／ｃｍ3、
ヤング率≧７５ＧＰａ、
５０〜３５０℃の線膨張係数：３０×１０-7〜４０×１０-7／℃、
歪点≧６４０℃、
粘度ηがｌｏｇη＝２を満たす温度であるＴ2が１５８０℃≦Ｔ2≦１６２０℃、
粘度ηがｌｏｇη＝４を満たす温度であるＴ4≦１２４５℃、
失透温度≦Ｔ4、
９０℃、０．１ＮのＨＣｌ中に２０時間浸漬後の単位面積当たりの質量減少量が０．２ｍｇ／ｃｍ2以下
である無アルカリガラス基板。
【００１１】
（ｂ）下記酸化物基準のモル％表示で、
ＳｉＯ2    ：６０．０〜６５．０％、
Ａｌ2Ｏ3  ：１０．０〜１２．０％、
Ｂ2Ｏ3    ：６．０〜９．０％、
ＭｇＯ    ：５．５〜８．５％、
ＣａＯ    ：６．０〜８．０％、
ＳｒＯ    ：２．５〜５．５％
であり、かつ、
ＭｇＯ＋ＣａＯ＋ＳｒＯ：１６．０〜１８．５％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
である、上記（ａ）に記載の無アルカリガラス基板。
【００１２】
（ｃ）さらに、ＳｎＯ2を５００ｐｐｍ〜１．０質量％含有する上記（ａ）または（ｂ）に記載の無アルカリガラス基板。【００１３】
（ｄ）上記（ａ）〜（ｃ）のいずれかに記載の無アルカリガラス基板を少なくとも１つ使用した液晶ディスプレイパネル。【００１４】
（ｅ）下記酸化物基準のモル％表示で、実質的に、アルカリ成分及びＢａＯを含まず、
各成分の含有率が、
ＳｉＯ2    ：５７．０〜６５．０％、
Ａｌ2Ｏ3    ：１０．０〜１２．０％、
Ｂ2Ｏ3      ：６．０〜９．０％、
ＭｇＯ    ：５．０〜１０．０％、
ＣａＯ    ：６．０〜８．０％、
ＳｒＯ    ：２．５〜５．５％
であり、かつ、
ＭｇＯ＋ＣａＯ＋ＳｒＯ：１６．０〜１９．０％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
であるガラス組成を目標としたガラス原料を溶解した後、フロート法によって成形する、密度≦２．６０ｇ／ｃｍ3、ヤング率≧７５ＧＰａ、５０〜３５０℃の線膨張係数：３０×１０-7〜４０×１０-7／℃、歪点≧６４０℃、粘度ηがｌｏｇη＝２を満たす温度であるＴ2が１５８０℃≦Ｔ2≦１６２０℃、粘度ηがｌｏｇη＝４を満たす温度であるＴ4≦１２４５℃、失透温度≦Ｔ4、９０℃、０．１ＮのＨＣｌ中に２０時間浸漬後の単位面積当たりの質量減少量が０．２ｍｇ／ｃｍ2以下である、無アルカリガラス基板の製造方法であって、
前記ガラス原料の溶解温度が１６３０℃未満であり、フロートバス入口のガラス融液の温度が最大１２５０℃である、無アルカリガラス基板の製造方法。
【００１５】
（ｆ）下記酸化物基準のモル％表示で、
ＳｉＯ2    ：６０．０〜６５．０％、
Ａｌ2Ｏ3  ：１０．０〜１２．０％、
Ｂ2Ｏ3    ：６．０〜９．０％、
ＭｇＯ    ：５．５〜８．５％、
ＣａＯ    ：６．０〜８．０％、
ＳｒＯ    ：２．５〜５．５％
であり、かつ、
ＭｇＯ＋ＣａＯ＋ＳｒＯ：１６．０〜１８．５％、
ＭｇＯ／（ＭｇＯ＋ＣａＯ＋ＳｒＯ）≧０．４２、
Ｂ2Ｏ3／（ＳｉＯ2＋Ａｌ2Ｏ3＋Ｂ2Ｏ3）≦０．１２
であるガラス組成を目標としたガラス原料を溶解した後、フロート法によって成形する無アルカリガラス基板の製造方法であって、
前記ガラス原料の溶解温度が最大１６２０℃であり、フロートバス入口のガラス融液の温度が最大１２４５℃である、上記（ｅ）に記載の無アルカリガラス基板の製造方法。
【００１６】
（ｇ）前記ガラス原料が、さらにＳｎＯ2を０．１〜１．０質量％含有する上記（ｅ）または（ｆ）に記載の無アルカリガラス基板の製造方法。【００１７】
（ｈ）前記ガラス原料が、さらにＳｎＯ2を０．１〜１．０質量％含有し、該ガラス原料を１４５０〜１５８０℃に加熱して溶融ガラスとする溶解工程１と、前記溶解工程１の後、前記溶融ガラスを１５００℃以上１６３０℃未満に加熱してガラス中の泡を脱泡させる溶解工程２とを具備し、前記溶解工程２における溶融ガラスの温度を、前記溶解工程１における溶解ガラスの温度より３０℃以上高くする、上記（ｅ）に記載の無アルカリガラス基板の製造方法。
【発明の効果】
【００１８】
本発明によれば、ヤング率が高く（７５ＧＰａ以上、好ましくは７９ＧＰａ以上）、線膨張係数（５０〜３５０℃）が低く（３０×１０-7〜４０×１０-7／℃）、歪点が高く（６４０℃以上）、密度が低く（２．６０ｇ／ｃｍ3以下）、粘度が低く（粘度ηがｌｏｇη＝２を満たす温度であるＴ2が１６３０℃未満、好ましくは１６２０℃以下であって、粘度ηがｌｏｇη＝４を満たす温度であるＴ4が１２６０℃未満、好ましくは１２５０℃以下、より好ましくは１２４５℃以下）、フロート成形で失透せず（失透温度≦Ｔ4）、耐酸性に優れた（９０℃、０．１ＮのＨＣｌ中に２０時間浸漬後の単位面積当たりの質量減少量が０．６ｍｇ／ｃｍ2以下）無アルカリガラス基板を提供することができる。このような本発明の無アルカリガラス基板は、たわみがより少なく、ガラス組成がより均質であり、より高度な平坦性を具備する。また、粘度が低いことから、ガラス溶融時に泡浮上しやすく、泡の少ない無アルカリガラス基板を得ることができる。
また、このような無アルカリガラス基板を用いた、より高精細でコントラスト比の高い液晶ディスプレイパネルを提供することができる。更に、溶解時の温度を１６３０℃未満、好ましくは最大１６２０℃、フロート法におけるフロートバス入口のガラス融液の温度を１２６０℃未満、好ましくは最大１２５０℃、より好ましくは最大１２４５℃とし、省エネルギーで製造可能な無アルカリガラス基板の製造方法を提供することができる。
【発明を実施するための最良の形態】
【００１９】
本発明の無アルカリガラス基板について説明する。
本発明の無アルカリガラス基板（以下、「本発明のガラス基板」ともいう。）は、実質的にＳｉＯ2、Ａｌ2Ｏ3、Ｂ2Ｏ3、ＭｇＯ、ＣａＯ及びＳｒＯからなる。そして、その他の成分、特に、アルカリ成分（アルカリ金属元素（Ｌｉ、Ｎａ、Ｋ、Ｒｂ、Ｃｓ及びＦｒ）及びこれらの中の１以上の元素を含む化合物を意味する。）及びＢａＯは実質的に含有しない。
ここで「実質的に含有しない」とは、原料から不可避的に混入してしまう不純物以外には含有しないことを意味する。なお、本発明のガラス基板を製造する過程で使用される清澄剤の一部やその反応生成物等は含まれてもよい。【００２０】
なお、本発明のガラス基板に含有される各成分の含有率（％）は、それぞれ下記酸化物基準のモル％で表示する。以下、特に断りがない限り、含有率を示す「％」は「モル％」を意味するものとする。【００２１】
本発明のガラス基板はＳｉＯ2を５７．０〜６６．０％、好ましくは５７．０〜６５．％、より好ましくは５９．０〜６５．０％、更に好ましくは６０．０〜６５．０％含有する。
ＳｉＯ2の含有率が高いと本発明のガラス基板の密度が低くなるので好ましい。ただし高すぎると失透特性が低下する場合がある。また、含有率が低すぎると耐酸性の低下、密度の増大、歪点の低下、線膨張係数の増大及びヤング率の低下に繋がる場合がある。【００２２】
また、本発明のガラス基板はＡｌ2Ｏ3を６．０〜１５．０％、好ましくは７．０〜１４．０％、より好ましくは８．０〜１３．０％、より好ましくは９．０〜１２．０％、更に好ましくは１０．０〜１２．０％、特に好ましくは１０．５〜１１．５％含有する。
Ａｌ2Ｏ3をこのような含有率で含有すると分相性を抑制し、歪点を上げ、ヤング率を高めることができる。この含有率が高すぎると、失透特性、耐塩酸性及び耐ＢＨＦ性が劣化する場合がある。【００２３】
また、本発明のガラス基板はＢ2Ｏ3を３．０〜１２．０％、好ましくは４．０〜１１．０％、より好ましくは５．０〜１０．０％、更に好ましくは６．０〜９．０％、特に好ましくは６．５〜８．５％含有する。
Ｂ2Ｏ3をこのような含有率で含有すると密度を低下させ、耐ＢＨＦ性を向上させ、またガラスの溶解反応性を向上させ、失透特性を向上させることができるので好ましい。この含有率が高すぎると、ヤング率を低下させ、耐酸性を低下させる場合がある。【００２４】
液晶ディスプレイ用ガラス基板としてより好ましい高い歪点、低い線膨張係数を得るためには、ＳｉＯ2、Ａｌ2Ｏ3及びＢ2Ｏ3の総量が好ましくは８０％以上、より好ましくは８０．５％以上、更に好ましくは８１％以上である。【００２５】
また、本発明のガラス基板はＭｇＯを３．０〜１２．０％、好ましくは４．０〜１１．０％、より好ましくは５．０〜１０．０％、更に好ましくは５．５〜１０．０％、特に好ましくは６．５〜８．５％含有する。
ＭｇＯをこのような含有率で含有すると密度を低下させ、溶解反応性を向上させ、線膨張係数を高くせず、歪点を低下させないので好ましい。この含有率が高すぎるとガラスが分相したり、失透特性及び耐酸性が低下する場合がある。【００２６】
また、本発明のガラス基板はＣａＯを３．０〜１２．０％、好ましくは４．０〜１１．０％、より好ましくは５．０〜１０．０％、更に好ましくは５．５〜１０．０％、特に好ましくは６．０〜８．０％含有する。
ＣａＯをこのような含有率で含有すると密度を低下させ、線膨張係数を高くせず、歪点を低下させず、溶解反応性を向上させ、粘性を低下させ、失透特性を改善させ、耐酸性を改善させ、分相を抑制するので好ましい。この含有率が高すぎると線膨張係数の増大、密度の増大を招く場合がある。【００２７】
また、本発明のガラス基板はＳｒＯを１．５〜８．０％、好ましくは２．０〜７．０％、より好ましくは２．５〜６．０％、更に好ましくは２．５〜５．５％、特に好ましくは２．５〜４．０％含有する。
ＳｒＯをこのような含有率で含有すると密度を大きくせず、線膨張係数を高くせず、歪点を低下させず、粘性を低下させ、分相傾向を抑制し、溶解反応性を低下させず、失透特性及び耐酸性を改善するので好ましい。この含有率が高すぎると、失透特性の低下や線膨張係数の増大、密度の増大、耐酸性が低下する場合がある。【００２８】
また、本発明のガラス基板はＭｇＯ、ＣａＯ及びＳｒＯの含有率（モル％）の合計、すなわち、ＭｇＯ＋ＣａＯ＋ＳｒＯが１５．０〜２０．０％であり、１５．５〜１９．５％であることが好ましく、１６．０〜１９．０％であることがより好ましく、１６．５〜１９．０％であることが更に好ましい。
上記各成分の含有率が上記の範囲内であって、更にＭｇＯ＋ＣａＯ＋ＳｒＯがこのような範囲であると、本発明のガラス基板が融液状態である場合に、その粘度が低くなる。すなわちガラス溶解の目安となる粘度ηについて、ｌｏｇη＝２を満たす温度Ｔ2が１６３０℃未満、好ましくは１６２０℃以下となる。つまり、粘度はガラス融液の温度が高いほど低くなるが、ガラス融液の温度Ｔ2が１６３０℃未満、好ましくは１６２０℃以下の比較的低温であっても、その粘度（η）を１０2ｄＰａ・ｓ（溶解の目安となる粘度）とすることができる。また、溶融ガラス中の泡の浮上速度が速くなり、得られる無アルカリガラス中の泡を少なくすることができる。したがって、本発明のガラス基板においては、そのガラス融液の均質化をより容易に行うことができる。
また、フロート成形の目安となる粘度ηについて、ｌｏｇη＝４を満たす温度Ｔ4が１２６０℃未満、好ましくは１２５０℃以下、より好ましくは１２４５℃以下、更に好ましくは１２３５℃以下となる。つまり、ガラス融液の温度Ｔ4が１２６０℃未満、好ましくは１２５０℃以下、より好ましくは１２４５℃以下、更に好ましくは１２３５℃以下であっても、その粘度（η）を１０4ｄＰａ・ｓ（成形性の目安となる粘度）とすることができる。したがって、フロート成形プロセス等においてガラス基板の平坦性を向上させることを容易に行うことができる。
ＭｇＯ＋ＣａＯ＋ＳｒＯの総量が多いと粘度が低くなるので好ましい。ただし、前記総量が２０％超であると、線膨張係数の増大、歪点の低下、耐酸性の低下となる場合があるため好ましくない。線膨張係数を低く抑えることを考慮すると、ＭｇＯ＋ＣａＯ＋ＳｒＯの総量は１６．０〜１８．５％であることが特に好ましい。【００２９】
従来の無アルカリガラス基板は、上記のような範囲のヤング率（７５ＧＰａ以上）、線膨張係数（３０×１０-7〜４０×１０-7／℃）、歪点（６４０℃以上）、密度（２．６０ｇ／ｃｍ3以下）を有し、更に、上記のような低い粘度のガラス融液を形成する特性を兼ね備えたガラスではなかった。つまり、溶解の目安となる１０2ｄＰａ・ｓの粘度、及び成形性の目安となる１０4ｄＰａ・ｓの粘度とするためには、ガラス融液の温度を、例えば特許文献１に記載のように、それぞれ１６３０℃以上、及び１２６０℃以上としなければならなかった。
これに対して本発明のガラス基板は、その製造過程において、溶解温度及びフロート成形時のガラスリボンの温度を従来のものよりも低くすることができるので、加熱等に用いるエネルギーを少なくすることができ、コスト的にも有利となる。Ｔ4を１２４５℃以下、好ましくは１２３５℃以下とすることにより、フロート成形がさらに容易となり、ドロスやトップスペックの欠点が少なく、平坦なガラス基板が得られるため、フロート成形後のガラス板表面の研磨量を少なくすることができる。また、失透温度がＴ4以下であるので、失透異物が生成されず安定してフロート成形することができる。このような特性は、特に、製造するガラス基板が大型である場合に特に好ましい特性である。前述のように近年においては一辺が２ｍ以上の矩形の大型のガラス基板の製造が要求されているので、このような特性を有する無アルカリガラス基板が求められている。【００３０】
また、本発明のガラス基板は、ＭｇＯ、ＣａＯ及びＳｒＯの含有率（モル％）の合計に対するＭｇＯの含有率（モル％）の比率、すなわち、ＭｇＯ／（ＭｇＯ＋ＣａＯ＋ＳｒＯ）は０．２５以上であり、０．３０以上であることが好ましく、０．３５以上であることがより好ましく、０．４０以上であることが更に好ましく、０．４２以上であることが特に好ましい（この比率を、以下では「比率Ａ」ともいう。）。
上記各成分の含有率が上記の範囲であって、更にこの比率Ａがこのような範囲であると、５０〜３５０℃の線膨張係数３０×１０-7〜４０×１０-7／℃を得ることができる。したがって、本発明のガラス基板を用いて液晶ディスプレイ等を製造する際に、従来の工程や設備を変更することなく効率よくパターンずれの少ないディスプレイを製造できる。【００３１】
また、ＳｉＯ2、Ａｌ2Ｏ3及びＢ2Ｏ3の含有率（モル％）の合計に対するＢ2Ｏ3の含有率（モル％）の比率、すなわち、Ｂ2Ｏ3／（ＳｉＯ2＋Ａｌ2Ｏ3＋Ｂ2Ｏ3）は０．１２以下であり、０．１１以下であることが好ましく、０．１０以下であることがより好ましく、０．０９５以上であることが特に好ましい（この比率を、以下では「比率Ｂ」ともいう。）。
上記各成分の含有率が上記の範囲であって、更に上記比率Ａ及びこの比率Ｂがこのような範囲であると、ヤング率７５ＧＰａ以上のガラス基板が得られる。したがって、本発明のガラス基板を２ｍ角程度の大型ガラス基板とした場合であっても、たわみ量が小さくなるので好ましい。【００３２】
本発明のガラス基板は上記のような組成を有する無アルカリガラス基板である。その好ましい組成をまとめると、次の通りである。
各成分の含有率が、酸化物基準のモル％表示で、
ＳｉＯ2    ：５７．０〜６５．０％、
Ａｌ2Ｏ3    ：１０．０〜１２．０％、
Ｂ2Ｏ3      ：６．０〜９．０％、
ＭｇＯ    ：５．０〜１０．０％、
ＣａＯ    ：５．０〜１０．０％、
ＳｒＯ    ：２．５〜５．５％
であり、かつ、
ＭｇＯ＋ＣａＯ＋ＳｒＯ：１６．０〜１９．０％、
ＭｇＯ／（ＭｇＯ＋ＣａＯ＋ＳｒＯ）≧０．４０、
Ｂ2Ｏ3／（ＳｉＯ2＋Ａｌ2Ｏ3＋Ｂ2Ｏ3）≦０．１２
である。【００３３】
また、より好ましい組成をまとめると、次の通りである。
各成分の含有率が、酸化物基準のモル％表示で、
ＳｉＯ2    ：６０．０〜６５．０％、
Ａｌ2Ｏ3  ：１０．０〜１２．０％、
Ｂ2Ｏ3    ：６．０〜９．０％、
ＭｇＯ    ：５．５〜８．５％、
ＣａＯ    ：５．０〜１０．０％、
ＳｒＯ    ：２．５〜５．５％
であり、かつ、
ＭｇＯ＋ＣａＯ＋ＳｒＯ：１６．０〜１８．５％、
ＭｇＯ／（ＭｇＯ＋ＣａＯ＋ＳｒＯ）≧０．４０、
Ｂ2Ｏ3／（ＳｉＯ2＋Ａｌ2Ｏ3＋Ｂ2Ｏ3）≦０．１２
である。【００３４】
本発明のガラス基板は上記のような組成を有し、ヤング率≧７５ＧＰａ以上、好ましくはヤング率≧７９ＧＰａ、５０〜３５０℃の線膨張係数が３０×１０-7〜４０×１０-7／℃、歪点≧６４０℃、密度が２．６０ｇ／ｃｍ3以下、粘度ηがｌｏｇη＝２を満たす温度であるＴ2＜１６３０℃、好ましくはＴ2≦１６２０℃、粘度ηがｌｏｇη＝４を満たす温度であるＴ4＜１２６０℃、好ましくはＴ4≦１２５０℃、より好ましくはＴ4≦１２４５℃、失透温度≦Ｔ4、耐酸性の指標として用いる９０℃、０．１Ｎ（規定）のＨＣｌ中に２０時間浸漬後の単位面積当たりの質量減少量が０．６ｍｇ／ｃｍ2以下という特性の全てを具備する。【００３５】
本発明のガラス基板はヤング率が７５ＧＰａ以上であるが、７６ＧＰａ以上であることが好ましく、７７ＧＰａ以上であることがより好ましく、７９ＧＰａ以上であることがさらに好ましく、８０ＧＰａ以上であることが特に好ましい。
また、本発明のガラス基板は５０〜３５０℃の線膨張係数が３０×１０-7〜４０×１０-7／℃であるが、３２×１０-7〜４０×１０-7℃であることが好ましく、３５×１０-7〜３９×１０-7℃であることがより好ましい。
また、本発明のガラス基板は歪点が６４０℃以上であるが、６５０℃以上であることが好ましく、６５５℃以上であることがより好ましい。
また、本発明のガラス基板は密度が２．６０ｇ／ｃｍ3以下であるが、２．５５ｇ／ｃｍ3以下であることが好ましく、２．５２ｇ／ｃｍ3以下であることがより好ましい。
また、本発明のガラス基板は粘度ηがｌｏｇη＝２を満たす温度であるＴ2が１６３０℃未満であるが、１６２０℃以下であることが好ましく、１６１０℃以下であることがより好ましく、１６０５℃以下であることがさらに好ましい。
また、本発明のガラス基板は粘度ηがｌｏｇη＝４を満たす温度であるＴ4が１２６０℃未満であるが、１２５０℃以下であることが好ましく、１２４５℃以下であることがより好ましく、１２４０℃以下であることが更に好ましく、１２３５℃以下であることが特に好ましい。
また、本発明のガラス基板は、耐酸性を示す指標である９０℃、０．１ＮのＨＣｌ中に２０時間浸漬後の単位面積当たりの質量減少量が０．６ｍｇ／ｃｍ2以下であるが、０．３ｍｇ／ｃｍ2以下であることがより好ましく、０．２ｍｇ／ｃｍ2以下であることが特に好ましい。【００３６】
なお、本発明において、ヤング率、５０〜３５０℃の線膨張係数、歪点、密度、粘度ηがｌｏｇη＝２を満たす温度であるＴ2、粘度ηがｌｏｇη＝４を満たす温度であるＴ4は、各々、次に示す方法によって測定して求めた値を意味する。
ヤング率は、曲げ共振法（ＪＩＳ  Ｒ１６０２）に従って求めた値を意味する。
５０〜３５０℃の線膨張係数は、示差熱膨張計（ＴＭＡ）を用いて測定した値を意味する。
歪点はＪＩＳ  Ｒ３１０３に従って測定した値を意味する。
密度は、アルキメデス法を原理とした簡易密度計を用いて求めた値を意味する。
粘度ηがｌｏｇη＝２を満たす温度であるＴ2及び粘度ηがｌｏｇη＝４を満たす温度であるＴ4は、回転粘度計を用いて測定して求めた値を意味する。
失透温度は、ガラス片を１７時間加熱し、結晶が析出する最高温度と、結晶が析出しない最低温度を求め、その平均値を意味する。
耐酸性の指標には、９０℃の０．１ＮのＨＣｌ中に、２０時間浸漬後の単位面積あたりの質量減少量（ｍｇ／ｃｍ2）を用いる。【００３７】
本発明のガラス基板は、例えば次のような方法で製造することができる。
初めに、通常使用される原料（必要により数種類の原料）を、本発明のガラス基板の組成（目標組成）になるように調合する。
ここで、清澄剤を含有させてもよい。清澄剤としては、例えばＦ、Ｃｌ、ＳＯ3、ＳｎＯ2、ＴｉＯ2、ＭｎＯ2、ＣｅＯ2、ＺｒＯ2、Ｆｅ2Ｏ3又はＮｂ2Ｏ5が挙げられる。清澄剤を含有させるとその脱泡効果により、成形後の本発明のガラス基板中の気泡をより減少させることができるので好ましい。これらは単独で添加してもよく、又は２種以上を併用してもよい。【００３８】
このような清澄剤の中でもＳｎＯ2が好ましく、ＳｎＯ2に加えてＳＯ3、Ｆｅ2Ｏ3、Ｃｌ、Ｆを含有することが更に好ましい。本発明の無アルカリガラスの製造過程における脱泡・清澄効果を促進・強化することができるからである。これらは、原料を加熱していく際に、多量の泡を発生し、溶融ガラス中の泡を大きくし脱泡を補助する。【００３９】
清澄剤を添加する場合、成形後の本発明のガラス基板の質量に対する質量比（質量％）として、Ｆは０〜１質量％、Ｃｌは０〜１質量％、ＳＯ3は０〜１質量％、ＳｎＯ2は０〜１質量％、ＴｉＯ2は０〜１質量％、ＭｎＯ2は０〜１質量％、ＣｅＯ2は０〜１質量％、ＺｒＯ2は０〜１質量％、Ｆｅ2Ｏ3は０〜１質量％添加することが好ましい。ただし、過剰泡発生、失透特性の低下、着色等の問題があるので、総含有量で５質量％以下とすることが好ましい。また、添加による所望の効果を得るためには、１０ｐｐｍ以上添加することが好ましく、１００ｐｐｍ以上がより好ましく、０．１質量％以上が更に好ましい。具体的には、Ｆ＋Ｃｌ＋ＳＯ3＋ＳｎＯ2＋ＴｉＯ2＋ＭｎＯ2＋ＣｅＯ2＋ＺｒＯ2＋Ｆｅ2Ｏ3は１０ｐｐｍ〜５質量％が好ましく、またＦ＋Ｃｌ＋ＳＯ3＋ＳｎＯ2＋ＴｉＯ2＋ＭｎＯ2＋ＣｅＯ2＋ＺｒＯ2＋Ｆｅ2Ｏ3が１００ｐｐｍ〜１．０質量％であることがより好ましい。例えば、ＳｎＯ2を０．１〜１．０質量％添加した場合、成形後のガラス基板にはＳｎＯ2が５００ｐｐｍ〜１．０質量％含有する。【００４０】
清澄剤としてＳｎＯ2を用いた場合、ＳｎＯ2はガラス原料を加熱し溶解する際に、下記反応式（Ａ）に示すようにＳｎＯに還元されて酸素を発生させ、発生した酸素は溶融ガラスに含まれる泡とともに溶融ガラス表面に浮上する。【００４１】
【化１】
0005359271.tif 000002
【００４２】
次に、このような原料を溶解炉に連続的に投入し、１６３０℃未満、好ましくは最大１６２０℃、より好ましくは最大１５００℃〜１６１０℃（最大温度が１５００℃〜１６１０℃の範囲内）、さらに好ましくは最大１６００℃、特に好ましくは最大１５００℃〜１６００℃（最大温度が１５００℃〜１６００℃の範囲内）で溶解しガラス融液とする。本発明のガラス基板は、前述のように粘度が低いので、１６３０℃未満、好ましくは１６２０℃以下の温度で溶解しても、従来の無アルカリガラス基板を溶解する場合と同程度にガラスを均質化することができる。【００４３】
ここで、清澄剤としてＳｎＯ2を用いた場合、前記ガラス原料を１４５０〜１５８０℃に加熱して溶融ガラスとする溶解工程１と、前記溶解工程１の後、前記溶融ガラスを１５００℃以上１６３０℃未満に加熱してガラス中の泡を脱泡させる溶解工程２とを具備し、前記溶解工程２における溶融ガラスの温度を、前記溶解工程１における溶解ガラスの温度より３０℃以上高くしてガラス融液とする方法であることが好ましい。
この好ましい方法について、次に詳細に説明する。【００４４】
まず、本発明の無アルカリガラスになるように、ＳｎＯ2を含む工業用ガラス原料を調製する。
次に調製された原料を溶解炉等に連続的に投入し、加熱し溶解し溶融ガラスとする（溶解工程）。
溶解工程は、原料を溶解炉等へ投入し加熱し原料を溶融ガラスとする溶解工程１と、その後、溶融ガラスを更に加熱してガラス中の泡を脱泡させる溶解工程２とを具備するのが好ましい。ＳｎＯ2の還元反応による酸素を一挙に発生させ、泡がより少ない無アルカリガラスが得られるからである。【００４５】
そして、溶解工程１において原料が溶融ガラスとなる温度（以下これを「初期温度」ともいう。）に対し、溶解工程２における溶融ガラスの温度（以下これを「到達温度」ともいう。）は、３０℃以上高いことが好ましく、５０℃以上高いことがより好ましく、７０℃以上高いことがより好ましく、９０℃以上高いことがさらに好ましい。【００４６】
溶解工程１における初期温度は原料を溶解させるが１４５０〜１５８０℃であることが好ましい。原料を均質に溶解するために、より好ましくは、１４９０℃以上、更に好ましくは１５３０℃以上である。一方、ＳｎＯ2の還元反応による酸素の発生を抑制しておくために、より好ましくは１５７０℃以下、更に好ましくは１５６０℃以下である。【００４７】
溶解工程２における到達温度は１５００℃以上１６３０℃未満であることが好ましい。到達温度が高くなると、ＳｎＯ2の還元反応による酸素の発生を一挙に生じさせ、加えて粘度ηを低くして泡浮上速度を早くすることができる。到達温度は、より好ましくは１５４０以上、更に好ましくは１５８０℃以上である。一方、到達温度が高くなりすぎると、エネルギー消費量が多くなり、溶解設備の寿命も短くなる問題が生じる。到達温度は、より好ましくは１６２０℃以下、更に好ましくは１６１０℃以下である。【００４８】
溶解工程において、溶解工程１と溶解工程２とで温度差を３０℃以上とするためには、例えば、（i）１つの溶解炉等を使用して原料投入側からガラス排出側に溶融ガラスが流動していく中で溶解工程１を行い溶解工程２を行う方法、（ii）１つの溶解炉等の内部を原料投入側とガラス排出側とに２分して使用する方法、（iii）２つの溶解炉等を使用する方法が挙げられる。
溶解工程１、２において使用される、溶解炉等の仕様、また原料、溶融ガラスを加熱する方法は特に制限されない。【００４９】
本発明のガラス基板は、必要に応じてＳｎＯ2などの清澄剤を含むガラス原料を上記のように溶解した後、次に示すフロート法等により製造することができる。【００５０】
次に、このガラス融液をフロート法により所定の板厚に成形し、徐冷後所望の大きさに切断し、研削、研磨などの加工をすることで製造することができる。フロート法によって成形する際のフロートバス入口のガラス融液の温度を１２６０℃未満、好ましくは最大１１００℃以上１２６０℃未満（最大温度が１１００℃以上１２６０℃未満の範囲内）、より好ましくは最大１２５０℃、さらに好ましくは最大１１００〜１２５０℃（最大温度が１１００〜１２５０℃の範囲内）、さらに好ましくは最大１２４５℃、さらに好ましくは最大１１００〜１２４５℃（最大温度が１１００〜１２４５℃の範囲内）、さらに好ましくは最大１２３５℃、さらに好ましくは最大１１００〜１２３５℃（最大温度が１１００〜１２３５℃の範囲内）とすることができる。前述のように本発明のガラス基板はＴ4温度が低いので、フロート成形が容易で、平坦なガラス基板が得られる。また、フロート成形工程の設備面、生産面においても有利である。
一方、フロートバス入口のガラス融液の温度が１２５０℃を超えて高いと、溶融錫による欠点がガラス表面に付着しやすくなる。即ち、溶融錫が揮散すると、フロートバスの上部空間にて錫が凝集し、凝集した錫がガラスのトップ面に落下すると、点状の欠点、すなわちトップスペック欠点となる。また、溶融錫が酸化すると、不定形の錫酸化物を生成し、錫酸化物がガラスのボトム面に付着すると、ドロス欠点となる。これらの欠点は、フロート成形後のガラス板表面の研磨により除去されるが、研磨量の削減を考慮するとこれらの欠点が少ないことが好ましい。ドロスやトップペックを抑制するためには、フロートバス入口のガラス融液の温度を下げることが効果的である。具体的には、フロートバス入口のガラス融液の温度は、最大１２５０℃であることが好ましく、最大１２４５℃であることがより好ましい。【００５１】
また、フロート法以外の他の公知の方法を用いて成形してもよい。他の成形方法としては、具体的には例えば、周知のロールアウト法、ダウンドロー法、フュージョン法等が例示される。本発明のガラス基板は、特に、薄板、大型のガラス基板、例えば、板厚０．３〜１．１ｍｍ、一辺が２ｍ以上、他辺が１．８ｍ以上の矩形の液晶ディスプレイ用ガラス基板に適している。【００５２】
また、本発明は、ガラス基板として本発明のガラス基板を用いた液晶ディスプレイパネルを提供する。液晶ディスプレイパネルは、薄膜トランジスタ液晶ディスプレイ（ＴＦＴ−ＬＣＤ）の場合を例にとると、その表面にゲート電極線及びゲート絶縁用酸化物層が形成され、更に前記酸化物層表面に画素電極が形成されたディスプレイ面電極基板（アレイ基板）と、その表面にＲＧＢのカラーフィルタ及び対向電極が形成されたカラーフィルタ基板とを有し、互いに対をなす前記アレイ基板と前記カラーフィルタ基板との間に液晶材料が挟み込まれてセルが構成される。液晶ディスプレイパネルは、このようなセルに加えて、周辺回路等の他の要素を含む。本発明の液晶ディスプレイパネルは、セルを構成する１対の基板のうち、少なくとも一方に本発明のガラス基板が使用されている。
【実施例】
【００５３】
次に本発明の実施例を示す。
［例１〜例８］
初めに各成分の原料を、成形後のガラスが表１および表２に示す組成（ｍｏｌ％）になるように調合し、白金坩堝を用いて１５５０〜１６２０℃で溶解する。溶解にあたっては、白金スターラーを用い撹拌しガラスの均質化を行う。次いで溶解ガラスをそのまま流し出し所望の厚さの板状に成形した後、徐冷して例１〜例８のガラスを得る。
なお、表３は表１および表２でｍｏｌ％で示した組成を質量％で示したものである。【００５４】
表１および表２には、得られたガラスの特性値として、ヤング率（ＧＰａ）、密度（ｇ／ｃｍ3）、５０℃〜３５０℃における線膨脹係数（平均線膨張係数（×１０-7／℃））、歪点（℃）、高温粘性の指標として、溶解性の目安となるｌｏｇη＝２（ｄＰａ・ｓ）となる温度Ｔ2（℃）、フロート成形性の目安となるｌｏｇη＝４（ｄＰａ・ｓ）となる温度Ｔ4（℃）、失透温度（℃）、耐酸性（９０℃、０．１ＮのＨＣｌ中に２０時間浸漬後の単位面積当たりの質量減少量）を示した。表１および表２に示した特性値のうち数値が２段で記載されているものは、上段の数値が計算値であり、下段の数値は前述の方法による実測値である。なお、例４〜例８の場合における上記の原料の溶解温度は１６００℃であった。【００５５】
例１〜例８の特性値の計算は、各々に対する寄与度ａi（ｉ＝１〜６（各ガラス成分（ＳｉＯ2、Ａｌ2Ｏ3、Ｂ2Ｏ3、ＭｇＯ、ＣａＯ、ＳｒＯの６成分）））を回帰計算により求め、ΣａiＸi＋ｂ（Ｘiは各ガラス成分のモル分率、ｂは定数）から求めた。【００５６】
表１および表２より、例１〜例８のガラスは、ヤング率が７５ＧＰａ以上、好ましくは７９ＧＰａ以上、線膨張係数が３０×１０-7〜４０×１０-7／℃、歪点が６４０℃以上、密度が２．６０ｇ／ｃｍ3以下であり、耐酸性の指標である９０℃、０．１ＮのＨＣｌ中に２０時間浸漬後の単位面積当たりの質量減少量が０．６ｍｇ／ｃｍ2以下であり、ディスプレイ用のガラス基板としての特性に優れていることが確認できる。また、例１〜例８のガラスは、ガラスの溶解性の指標であるＴ2が１６３０℃未満、好ましくは１６２０℃以下であるため、ガラスの溶解性に優れていることが確認できる。また、例１〜例８のガラスは、Ｔ4が１２６０℃未満、好ましくは１２５０℃以下、より好ましくは１２４５℃以下、更に好ましくは１２３５℃であり、失透温度がＴ4以下となることからフロート法によるガラスの成形に適した無アルカリガラス基板であることが確認できる。【００５７】
【表１】
0005359271.tif 000003
【００５８】
【表２】
0005359271.tif 000004
【００５９】
【表３】
0005359271.tif 000005
【００６０】
［例９〜例１１］
表４は工業用ガラス原料として調製された成分の組成を示しており、表５は得られたガラスの組成を示している。ここで、ＳｉＯ2、Ａｌ2Ｏ3、Ｂ2Ｏ3、ＭｇＯ、ＣａＯ、ＳｒＯおよびＢａＯについてはｍｏｌ％で組成を示しており、Ｆ、Ｃｌ、ＳＯ3、Ｆｅ2Ｏ3およびＳｎＯ2については、ＳｉＯ2、Ａｌ2Ｏ3、Ｂ2Ｏ3、ＭｇＯ、ＣａＯ、ＳｒＯおよびＢａＯの総量に対するそれぞれの含有割合を質量百分率で示している。表５には、得られたガラスの特性値として、ヤング率（ＧＰａ）、密度（ｇ／ｃｍ3）、５０℃〜３５０℃における線膨脹係数（平均線膨張係数（×１０-7／℃））、歪点（℃）、高温粘性の指標として、溶解性の目安となるｌｏｇη＝２（ｄＰａ・ｓ）となる温度Ｔ2（℃）、フロート成形性の目安となるｌｏｇη＝４（ｄＰａ・ｓ）となる温度Ｔ4（℃）、失透温度（℃）、耐酸性（９０℃、０．１ＮのＨＣｌ中に２０時間浸漬後の単位面積当たりの質量減少量）を示した。これらの特性値は例１〜例８について記載した方法による実測値である。
例９〜例１１については、表４に示す組成について、ガラス原料の半量（ガラス換算で１２５ｇ相当）を３００ｃｃの白金るつぼに入れ、１５００℃の電気炉で３０分間静置した後、一旦電気炉より白金坩堝を取り出し残りの半量（ガラス換算で１２５ｇ相当）を追加して，再び１５００℃の電気炉で３０分間静置して溶解した。その後、１５９０℃の電気炉に速やかに移し替え、３０分間静置した。その後、７３０℃の電気炉に移し替え、２時間かけて６１０℃までガラスを徐冷し、さらに約１０時間かけて室温までガラスを徐冷した。
そして、例９〜例１１の各々について、るつぼ上部中央のガラスをコアドリルで直径３８ｍｍ、高さ３５ｍｍの円柱状ガラスにくり貫き、該円柱状ガラスの中心軸を含む厚さ２〜５ｍｍのガラス板に切り出した。切り出し面両面を光学研磨加工（鏡面研磨仕上げ）した。るつぼのガラス上面から１〜１０ｍｍの間に相当する部位について、光学研磨加工面を実体顕微鏡で観察し、ガラス板中の直径５０μｍ以上の泡数を計測し、その値をガラス板の体積で割り、泡数とした。結果を表５に示す。
表５より、ＳｎＯ2を含有する例１０および例１１のガラスの場合、ガラス中の泡数がＳｎＯ2を含有しない例９のガラスよりも少ないことが確認できる。ここから、ガラス原料中に清澄剤としてＳｎＯ2を含有させることが好ましいことが確認できる。【００６１】
また、例１１のＳｎ−レドックスは１６％であった。Ｓｎ−レドックスは、Ｓｎ−メスバウアー分光法によってガラス中のＳｎ2+量を室温で測定し、［Ｓｎ2+量／全Ｓｎ］で算出した値である。Ｓｎ−レドックスは好ましくは１５〜４０％、より好ましくは１５〜３０％である。
Ｓｎ−メスバウアー分光の測定方法について説明する。
119mＳｎから119Ｓｎへのエネルギー遷移に伴って発生するγ線（２３．８ｋeＶ）をプローブにして、透過法（ガラス試料を透過したγ線を計測）により、試料中のＳｎの２価と４価の存在割合（Ｓｎ−レドックス）を測定した。具体的には、以下の通りである。
放射線源のγ線出射口、ガラス試料、Ｐｄフィルター、気体増幅比例計数管（LND社製、型番45431）の受光部を３００〜８００ｍｍ長の直線上に配置した。
放射線源は、１０ｍＣｉの119mＳｎを用い、光学系の軸方向に対して放射線源を運動させ、ドップラー効果によるγ線のエネルギー変化を起こさせた。放射線源の速度はトランスデューサー（東陽リサーチ社製）を用いて、光学系の軸方向に−１０〜＋１０ｍｍ／秒の速度で振動するように調整した。
ガラス試料は、前記の得られたガラスを３〜７ｍｍの厚さに研磨したガラス平板を用いた。
Ｐｄフィルターは、気体増幅比例計数管によるγ線の計測精度を向上させるためのものであり、γ線がガラス試料に照射された際にガラス試料から発生する特性Ｘ線を除去する厚さ５０μｍのＰｄ箔である。
気体増幅比例計数管は、受光したγ線を検出するものである。気体増幅比例計数管からのγ線量を示す電気信号を増幅装置（関西電子社製）で増幅して受光信号を検出した。マルチチャンネルアナライザー（Wissel社CMCA550）で上記の速度情報と連動させた。
気体増幅比例計数管からの検出信号を縦軸に、運動している放射線源の速度を横軸に表記することで、スペクトルが得られる（メスバウアー分光学の基礎と応用  ４５〜６４頁  佐藤博敏・片田元己共著  学会出版）。評価可能な信号／雑音比が得られるまでに、積算時間は２日から１６日を必要とした。
０ｍｍ／秒  付近に出現するピークがＳｎの４価の存在を示し、２．５ｍｍ／秒と４．５ｍｍ／秒  付近に出現する２つに分裂したピークが２価の存在を示す。それぞれのピーク面積に補正係数（Journal  of  Non-Crystaline  Solids  337(2004年)  232-240頁  「The  effect  of  alumina  on  the  Sn2+/Sn4+  redox  equilibrium  and  the  incorporation  of  tin  in  Na2O/Al2O3/SiO2  melts」  Darja  Benner,他共著）（Ｓｎの４価：０．２２、Ｓｎの２価：０．４９）を乗じたものの割合を計算し、２価のＳｎ割合をＳｎ−レドックス値とした。【００６２】
【表４】
0005359271.tif 000006
【００６３】
【表５】
0005359271.tif 000007
【００６４】
表４の例９の組成になるように原料を調整し、該原料を溶解し、溶融ガラスとした後、フロート成形を行った。フロートバス入口のガラス融液の温度を１２６０℃から１２４０℃に低下させたところ、ドロスの発生個数は５分の２に低減し、トップスペックの発生個数は５分の１に低減した。また、失透等が発生せず、安定してフロート成形することができた。【００６５】
本発明のガラス基板は、一辺が２ｍ以上の矩形の大板ガラスであっても、たわみ量が少なく、搬送、ハンドリングが、一辺が１ｍ程度の矩形のガラス基板と同程度に扱うことができ、液晶ディスプレイパネルの多面取りが要求されるガラス基板として最適である。
【産業上の利用可能性】
【００６６】
本発明の無アルカリガラス基板は、液晶ディスプレイパネルにおけるガラス基板、特に大型のガラス基板として使用され、高精細でコントラスト比の高い液晶ディスプレイパネルを与える。
なお、２００６年７月１３日に出願された日本特許出願２００６−１９３２７８号、２００６年１１月７日に出願された日本特許出願２００６−３０１６７４号、および２００６年１２月２８日に出願された日本特許出願２００６−３５６２８７号の明細書、特許請求の範囲、図面及び要約書の全内容をここに引用し、本発明の明細書の開示として、取り入れるものである。